FR 2307092 A1 19761105 FR 7510778 A 19750407 L'invention concerne les enduits de façade. Elle a plus particulièrement pour objet un perfectionnement apporté à de tels enduits en vue d'améliorer l'isolation thermique des bâti- nents. Il a déjà été proposé d'utiliser, dans ce but, des plaques de matière plastique cellulaire, par exemple de polystyrène ex- pansé. Sur des façades planes, on obtient des résultats satisfaisants avec de telles plaques, mais on rencontre de gros problêmes pour adapter ces plaques aux différences de relief que présentent les façades, du fait des moulures et ouvertures qu'elles peuvent colporter, en particulier si elles sont anciennes. On a donc cherché à utiliser des enduits de façade contenant des fragments d'une matière expansée. Pour des revêtements très minces, on a pu utiliser des enduits contentant du polystyrène expansé et, pour des revêtements plus épais, on a employé des enduits à base de silice expansée. Avec de tels enduits, on ne peut toutefois dépasser une épaisseur d'environ I ca, ce qui est insiffisant pour assurer une protection thermique efficace. La présente invention vise à proposer un enduit qui puisse être projeté à l'état liquide ou pâteux sur des façades, sans li- mitation d'épaisseur,et qui assure une isolation thermique efficace des bâtiments. L'invention a donc pour objet un enduit de façade liquide ou piteux susceptible d'entre appliqué par projection, caractérisé en ce qu'il comporte, comte agent d'isolation thermique, des billes ou granulés de verre expansé. La Demanderesse a, en effet, établi que les billes ou granulés de verre expansé que l'on trouve dans le commerce permettent d'améliorer de façon très sensible les propriétés d'isolation thernique des enduits dans lesquels sont incorporés. Os sait que de telles billes sont constituées de pores sphériques fermés, emplis d'un gaz non toxique, qui ont habitwelle- ment un diamètre compris entre 3 et 9 n et une densité apparente d'environ 0,20, la densité en vrac étant d'environ 0,13 à 0,14. Dans cette application nouvelle, les billes de verre présentent des avantages appréciables, pàr rapport aux matières expannées déjà utilisées. Elles ont une résistance à l'écrasement, entre deux plaques parallèles, supérieure à 10 kg/cm2. Elles sont incombustibles imputrescibles et pratiquement imperméables à l'eau et à la vapeur d'eau. Enfin leur stabilité dimensionnelle est parfaite. La conductibilité thermique d'un verre mousse de ce type est d'environ 0,04 keal/mJh/ C. En dehors de ces billes de verre, l'enduit conforme à l'invention comprendra des constituants classiques : liants, charges minérales et adjuvants usuels. Le liant sera par exemple constitué d'une dispersion dans l'eau de polymères plastiques présentant une bonne résistance aux agents classiques. Ces polymères confèrent à l'enduit ses propriétés d'adhésions de souplesse et de résistance. Ils s'adaptent en outre facilement à un état de surface défectueux . En vue de durcir l'enduit et d'absorber l'excès d'eau présente, on pourra y incorporer, au moment de l'enploi, un liant hydraulique (ciment, chaux ou antre). Les agrégats minéraux, comme dans les enduits classiques de façade, contribuent à la rhéologie et à la cohé- sion de l'ensemble0 Avantageusement, des particules de silice expansée de petites dimensions pourront entre incorporées dans l'enduit,en vue de boucher les petits trous que peut comporter la façade. La Demanderesse a établi que, pour obtenir des caractéristiques satisfaisantes d'isolation, il est nécessaire que les billes de verre représentent au minium50 % en volume de l'enduit. On donne ci-après, à titre d'exemples non limitatifs, deux compositions 1 et 2 de liant conforme à l'invention. Les quantités sont indiquées en parties en poids. Composition 1 Composition 2 Dispersion de copolymères vinyliques ou acryliques dans l'eau (dilution 50 %) : 10 15 Agents modificateurs de pH,fongicide, épaississant, dispersant, mouillant, dmulgateur dans l'eau 2 10 10 - Carbonate de calcium (dimensions moyennes 50 ) 20 13 Silice expansée (diamètre 200 ) s 40 52 - Mica 2 Poudre de quartz (dimen sions moyennes 50 ) 8 8 - Sable (dimensions moyen nes 350 ) 10 - Fibres de polyamide (dimen sions moyennes 10 mm) - 2 100 parties 100 parties en poids en poids ( 50 parties en volume) ( 50 parties en volume) - Granulés de verre ex- pansé (marque déposée Expanver) 10 15 ( 50 parties en volume) ( 75 parties en volume) Addition de liant hy draulique au moment de l'emploi (70 parties de ciment et 30 parties d'eau) 20 40 Les caractéristiques des enduits réalisés avec ces deux compositions après durcissement, sont les suivantes s Compesition 1 Composition 2 densité 5 0,6 0,7 - Résistance à l'écra sement (kg/cm2) 7 20 Coefficient de conduc tibilité thermique (kcal/m/h/0C) : 0,5 1 L'application d'un tel enduit se fait par projection, manuellement ou mécaniquement, comme pour un enduit hydraulique. Une épaisseur de 10 à 30 mm suffit généralement, sur les matériaux usuels du bâtiment, pour assurer une excellente isolation thermique et phonique. Un tel enduit présente en outre des propriétés d'anticondensation. L'enduit peut titre projeté en plusieurs couches superposées et comporte une couche de finition classique (peinture, revêtement plastique ou autres)0 R E V E N D I C A T I O N S. 1.- Enduit de façade liquide ou pâteux, susceptible d'être appliqué par projection, caractérisé en ce qu'il comporte, con- me agent d'isolation thermique,des billes ou granulés de verre expansé. 2.- Enduit selon la revendication 1 caractérisé en ce que la quantité de billes de verre expansé représente au moins 50 % en volume de l'enduit. 3.- Enduit selon l'une des revendications 1 et 2, caraetérisé en ce qu'il comporte un liant comprenant une dispersion dans l'eau de polysomes plastiques. 4.- Enduit selon la revendication 3, caractérisé en ce qu'il comporte en outre un liant hydraulique, ajouté lors de l'emploi. 5.- Enduit selon l'une des revendications 1 à 4, caractérisé en ce qu'il comporte en outre des particules de silice expansée de petites dissensions.